3 구 플라스크 에 24 . 5 g ( 100 mmol ) 의 2 - 브로모 - 9 H - 플 루 오 렌 을 넣 고 , 플라스크 내 를 감압 한 후 , 질소 치환 하 였 다 . 이 플라스크 에 28 . 8 g ( 300 mmol ) 의 소듐 - tert - 뷰 톡 사이드 , 500 mL 의 탈수 다이메틸 설 폭사 이드 를 첨가 하 고 교반 하 였 다 . 이 플라스크 를 약 95 ℃ 까지 가열 하 였 다 . 이 혼합물 에 37 . 4 g ( 220 mmol ) 의 1 - 아이 오드 프로페인 을 적하 첨가 하 여 반응 시켰 다 . 이 혼합물 을 공랭 하 면서 약 14 시간 동안 교반 하 였 다 . 냉각 후 , 이 혼합물 에 톨루엔 과 물 을 각각 500 mL 씩 첨가 하 고 교반 하 였 다 . 이 혼합물 을 유기 층 과 수성 층 으로 분액 하 였 다 . 얻 어 진 수성 층 에 약 500 mL 의 톨루엔 을 첨가 하 고 , 추출 하 여 분액 하 였 다 . 이것 을 2 번 반복 하 였 다 . 얻 어 진 유기 층 과 추 출액 을 혼합 하 고 , 물 로 세정 하 여 분액 하 였 다 . 이것 을 2 번 반복 하 였 다 . 얻 어 진 유기 층 에 황산 마그네슘 을 첨가 하 고 수분 을 건조 시켜 농축 시켰 다 . 얻 어 진 용액 을 실리카 겔 칼럼 크로마토그래피 로 정제 하 였 다 . 얻 어 진 용액 을 농축 하 여 진공 에서 건조 시켰 다 . 목적물 인 백색 고체 를 23 . 8 g , 수율 72 % 로 얻 었 다 . 단계 1 의 합성 스킴 을 이하 에 나타낸다 .